(57)【要約】【課題】鋳型表面温度の変動及びブレイクアウト予知システムの誤作動を防止するとともに、鋳片の表面欠陥の発生を抑制し、安定して高品質な鋳片を製造可能なＡｌ含有鋼の連続鋳造方法を提供する。【解決手段】鋳型内の溶鋼に対して供給するモールドフラックスは、質量比で、ＣａＯを２５％以上６０％以下の範囲内、ＳｉＯ２を１５％以上４５％以下の範囲内、アルカリ金属酸化物の一種以上を０％以上２０％以下の範囲内、Ｆを５％以上２５％以下の範囲内で含有し、その他の成分の合計濃度が２％以上１０％以下の範囲内とされ、ＣａＯのＳｉＯ２に対する質量濃度比が１．３以上とされた組成を有し、凝固点が１２３０℃以上とされており、前記鋳型内の溶鋼に作用させる電磁ブレーキ強度Ｂ（Ｇａｕｓｓ）を、鋳型幅Ｗ（ｍｍ）に応じて、関係式：Ｂ≧−１．８×Ｗ＋５５００を満足する値とする。【選択図】なし【特許請求の範囲】
【請求項１】
Ａｌを質量比で０．１％以上を含有するＡｌ含有鋼を連続鋳造するＡｌ含有鋼の連続鋳造方法であって、
鋳型内の溶鋼に対して供給するモールドフラックスは、質量比で、ＣａＯを２５％以上６０％以下の範囲内、ＳｉＯ２を１５％以上４５％以下の範囲内、アルカリ金属酸化物の一種以上を０％以上２０％以下の範囲内、Ｆを５％以上２５％以下の範囲内で含有し、その他の成分の合計濃度が２％以上１０％以下の範囲内とされ、ＣａＯのＳｉＯ２に対する質量濃度比が１．３以上とされた組成を有し、凝固点が１２３０℃以上とされており、
前記鋳型内の溶鋼に作用させる電磁ブレーキ強度Ｂ（Ｇａｕｓｓ）を、鋳型幅Ｗ（ｍｍ）に応じて、関係式：Ｂ≧−１．８×Ｗ＋５５００を満足する値とすることを特徴とするＡｌ含有鋼の連続鋳造方法。
【請求項２】
前記モールドフラックスは、前記モールドフラックスに含まれる各元素又は各化合物Ｍの含有量（質量％）をＷＭと表記した場合において、ＳｉＯ２、ＣａＯ、アルカリ金属酸化物、Ｆの含有量が、以下の（１）〜（３）式を満足することを特徴とする請求項１に記載のＡｌ含有鋼の連続鋳造方法。
（１）式：０．９０≦ｆ（１）＝（ＣａＯ）ｈ／（ＳｉＯ２）ｈ≦１．９０  
（２）式：０．１０≦ｆ（２）＝（ＣａＦ２）ｈ／｛（ＣａＯ）ｈ＋（ＳｉＯ２）ｈ＋（ＣａＦ２）ｈ｝≦０．４０
（３）式：０．００≦ｆ（３）＝｛（アルカリ金属の弗化物）ｈ＋（Ａｌ２Ｏ３）ｈ｝／｛（ＣａＯ）ｈ＋（ＳｉＯ２）ｈ＋（アルカリ金属の弗化物）ｈ＋（Ａｌ２Ｏ３）ｈ｝≦０．４０
ここで、
（ＳｉＯ２）ｈ＝ＷＳｉＯ２
（Ａｌ２Ｏ３）ｈ＝ＷＡｌ２Ｏ３
（ＣａＦ２）ｈ＝（ＷＦ−ＷＬｉ２Ｏ×１．２７−ＷＮａ２Ｏ×０．６１３−ＷＫ２Ｏ×０．４０３）×２．０５
（ＣａＯ）ｈ＝（ＷＣａＯ−（ＣａＦ２）ｈ×０．７１８）
（アルカリ金属の弗化物）ｈ＝ＷＬｉ２Ｏ×１．７４＋ＷＮａ２Ｏ×１．３５＋ＷＫ２Ｏ×１．２３
【発明の詳細な説明】
【技術分野】
【０００１】
本発明は、Ａｌを質量比で０．１％以上含有するＡｌ含有鋼を連続鋳造するＡｌ含有鋼の連続鋳造方法に関するものである。
【背景技術】
【０００２】
鋼の連続鋳造を行う際には、鋳型内の溶鋼湯面上に連続鋳造用モールドフラックス（以下、「モールドフラックス」と記載する場合がある）が添加される。このモールドフラックスは、鋳型内の溶鋼表面において溶融して鋳型壁と凝固殻との間に流入する。
そして、モールドフラックスは、鋳型壁と凝固殻との間でフラックスフィルムを形成し、鋳型と凝固殻の間で潤滑作用を奏する。
また、このフラックスフィルムによって鋳型内の溶鋼が緩冷却化されることになり、凝固により生成する凝固殻の厚みを均一に成長させることが可能となる。
【０００３】
上述のモールドフラックスは、一般的にＳｉＯ２、ＣａＯ，アルカリ金属酸化物、Ｆを主成分としており、この組成中に生じる主な結晶相はｃｕｓｐｉｄｉｎｅ（Ｃａ４Ｓｉ２Ｏ７Ｆ２）である。このｃｕｓｐｉｄｉｎｅ（Ｃａ４Ｓｉ２Ｏ７Ｆ２）の結晶化を促進させることが、凝固殻の均一成長及び鋳片表面割れの防止に有効となる。ここで、ｃｕｓｐｉｄｉｎｅ（Ｃａ４Ｓｉ２Ｏ７Ｆ２）の結晶化を促進させるためには、ＣａＯ、ＳｉＯ２等の濃度を適正化する必要がある。
【０００４】
そこで、例えば、特許文献１，２には、Ａｌを質量比で０．１％以上含有するＡｌ含有鋼を連続鋳造する際に、鋳片の表面欠陥を抑制する技術が提案されている。
特許文献１においては、モールドフラックスの組成を規定するとともに、溶鋼を注湯する浸漬ノズルの吐出角度、鋳型振動の条件、鋳型内溶鋼撹拌の条件を適正化することにより、鋳型内の溶鋼表面変動や熱流束を制御して、不均一凝固及び鋳片の表面割れの抑制を図っている。
また、特許文献２においては、Ａｌ含有鋼を２．０ｍ／ｍｉｎ以上の鋳造速度で鋳造するためのモールドフラックスが提案されている。このモールドフラックスにおいては、ＭｇＯ濃度と塩基度を所定の範囲に規定することにより、ｃｕｓｐｉｄｉｎｅ（Ｃａ４Ｓｉ２Ｏ７Ｆ２）の結晶化を促進して、鋳型内潤滑の安定化を図っている。
【先行技術文献】
【特許文献】
【０００５】
【特許文献１】特開２００８−０３００６２号公報
【特許文献２】特開２００５−１５２９７３号公報
【発明の概要】
【発明が解決しようとする課題】
【０００６】
しかしながら、特許文献１に記載された方法では、モールドフラックスの組成とともに、鋳型内の溶鋼の流動を制御しているが、このモールドフラックスの組成や鋳型内流動の制御のみでは、凝固殻を安定して均一に形成させることができず、不均一凝固及び鋳片の表面割れを十分に抑制することはできなかった。
また、特許文献２に記載された方法では、単にモールドフラックスの組成を規定しているが、このモールドフラックスの組成では、鋳型内における凝固殻の生成状況を安定して制御することができず、鋳片の表面欠陥の発生を十分に抑制することができなかった。
【０００７】
ところで、Ａｌ含有鋼を連続鋳造する際には、上述のようにフラックスフィルムの結晶化を促進することにより、凝固殻（特にその先端部）が緩冷却され、均一に成長することになるが、凝固殻自体は薄くなる。この薄い凝固殻が、浸漬ノズルから供給される溶鋼の吐出流の衝突により、さらに薄くなる場合がある。これにより、鋳型表面温度の変動が大きくなることがあった。
さらに、Ａｌ含有鋼は、高温延性が比較的高いため、その凝固殻が溶鋼の静圧を受けてフラックスフィルムを押圧するため、鋳型とフラックスフィルムとが強く接触することになり、わずかな状態変化によって鋳型表面温度がさらに変動しやすくなる。
【０００８】
通常、鋳型には熱電対が埋設されており、鋳型表面温度が連続的に計測されている。この温度変化が大きく、あるいは、不安定な挙動を示す場合には、凝固殻の破断や溶鋼の漏れ（ブレイクアウト）等のトラブルを未然に防止するために、鋳造速度を低下させる制御システム（以下、ブレイクアウト予知システム）が導入されている。
このため、緩冷却化のために結晶化しやすいモールドフラックスを用いてＡｌ含有鋼を連続鋳造した場合には、上述の鋳型表面温度の変動に起因して、実際には凝固殻が破断していないのに、ブレイクアウト予知システムによって自動的に鋳造速度が低下し、鋳造を効率良く行うことができないといった問題があった。
【０００９】
本発明は、前述した状況に鑑みてなされたものであって、鋳型表面温度の変動及びブレイクアウト予知システムの誤作動を防止するとともに、鋳片の表面欠陥の発生を抑制し、安定して高品質な鋳片を製造可能なＡｌ含有鋼の連続鋳造方法を提供することを目的としている。
【課題を解決するための手段】
【００１０】
上記課題を解決するために、本発明に係るＡｌ含有鋼の連続鋳造方法は、Ａｌを質量比で０．１％以上含有するＡｌ含有鋼を連続鋳造するＡｌ含有鋼の連続鋳造方法であって、鋳型内の溶鋼に対して供給するモールドフラックスは、質量比で、ＣａＯを２５％以上６０％以下の範囲内、ＳｉＯ２を１５％以上４５％以下の範囲内、アルカリ金属酸化物の一種以上を０％以上２０％以下の範囲内、Ｆを５％以上２５％以下の範囲内で含有し、その他の成分の合計濃度が２％以上１０％以下の範囲内とされ、ＣａＯのＳｉＯ２に対する質量濃度比が１．３以上とされた組成を有し、凝固点が１２３０℃以上とされており、前記鋳型内の溶鋼に作用させる電磁ブレーキ強度Ｂ（Ｇａｕｓｓ）を、鋳型幅Ｗ（ｍｍ）に応じて、関係式：Ｂ≧−１．８×Ｗ＋５５００を満足する値とすること特徴としている。
【００１１】
この構成のＡｌ含有鋼の連続鋳造方法によれば、モールドフラックスとして、質量比で、ＣａＯを２５％以上６０％以下の範囲内、ＳｉＯ２を１５％以上４５％以下の範囲内、アルカリ金属酸化物の一種以上を０％以上２０％以下の範囲内、Ｆを５％以上２５％以下の範囲内で含有し、その他の成分の合計濃度が２％以上１０％以下の範囲内とされ、ＣａＯのＳｉＯ２に対する質量濃度比（ＣａＯ／ＳｉＯ２）が１．３以上とされた組成を有し、凝固点が１２３０℃以上とされたものを用いているので、フラックスフィルムがｃｕｓｐｉｄｉｎｅ（Ｃａ４Ｓｉ２Ｏ７Ｆ２）の結晶相が主体となりやすく、鋳型内を緩冷却でき、凝固殻を均一した厚さで安定して形成することが可能となる。
【００１２】
さらに、前記鋳型内の溶鋼に作用させる電磁ブレーキ強度Ｂ（Ｇａｕｓｓ）を、鋳型幅Ｗ（ｍｍ）に応じて、関係式：Ｂ≧−１．８×Ｗ＋５５００を満足する値としているので、電磁ブレーキ強度Ｂが十分に確保され、電磁ブレーキによって浸漬ノズルからの溶鋼吐出流の流速を的確に抑制することができ、浸漬ノズルからの溶鋼吐出流が、鋳型表面に形成された凝固殻に対して強く衝突することを抑制でき、凝固殻の厚さ変動を抑制することが可能となる。
【００１３】
したがって、鋳片表面欠陥の発生を抑制し、高品質な鋳片を製造することができる。また、鋳型表面温度の変動が抑制され、ブレイクアウト予知システムの誤作動を防止でき、安定して効率的にＡｌ含有鋼の鋳片を連続鋳造することができる。
【００１４】
ここで、本発明のＡｌ含有鋼の連続鋳造方法においては、前記モールドフラックスは、前記モールドフラックスに含まれる各元素又は各化合物Ｍの含有量（質量％）をＷＭと表記した場合において、ＳｉＯ２、ＣａＯ、アルカリ金属酸化物、Ｆの含有量が、以下の（１）〜（３）式を満足することが好ましい。
（１）式：０．９０≦ｆ（１）＝（ＣａＯ）ｈ／（ＳｉＯ２）ｈ≦１．９０
（２）式：０．１０≦ｆ（２）＝（ＣａＦ２）ｈ／｛（ＣａＯ）ｈ＋（ＳｉＯ２）ｈ＋（ＣａＦ２）ｈ｝≦０．４０
（３）式：０．００≦ｆ（３）＝｛（アルカリ金属の弗化物）ｈ＋（Ａｌ２Ｏ３）ｈ｝／｛（ＣａＯ）ｈ＋（ＳｉＯ２）ｈ＋（アルカリ金属の弗化物）ｈ＋（Ａｌ２Ｏ３）ｈ｝≦０．４０
ここで、
（ＳｉＯ２）ｈ＝ＷＳｉＯ２
（Ａｌ２Ｏ３）ｈ＝ＷＡｌ２Ｏ３
（ＣａＦ２）ｈ＝（ＷＦ−ＷＬｉ２Ｏ×１．２７−ＷＮａ２Ｏ×０．６１３−ＷＫ２Ｏ×０．４０３）×２．０５
（ＣａＯ）ｈ＝（ＷＣａＯ−（ＣａＦ２）ｈ×０．７１８）
（アルカリ金属の弗化物）ｈ＝ＷＬｉ２Ｏ×１．７４＋ＷＮａ２Ｏ×１．３５＋ＷＫ２Ｏ×１．２３
【００１５】
この構成のＡｌ含有鋼の連続鋳造方法によれば、前記モールドフラックスが、ＳｉＯ２、ＣａＯ、アルカリ金属酸化物、Ｆを主成分としており、これらの含有量が、上述の（１）〜（３）式を満足しているので、主にｃｕｓｐｉｄｉｎｅ（Ｃａ４Ｓｉ２Ｏ７Ｆ２）からなる結晶相からなるフラックスフィルムを安定して形成することができ、均一な厚みの凝固殻を安定して成長させることが可能となる。よって、鋳片表面欠陥の発生を抑制し、高品質な鋳片を製造することができる。また、鋳型表面温度の変動が抑制され、ブレイクアウト予知システムの誤作動を防止でき、安定して効率的にＡｌ含有鋼の鋳片を連続鋳造することができる。
【発明の効果】
【００１６】
上述のように、本発明によれば、鋳型表面温度の変動及びブレイクアウト予知システムの誤作動を防止するとともに、鋳片の表面欠陥の発生を抑制し、安定して高品質な鋳片を製造可能なＡｌ含有鋼の連続鋳造方法を提供することが可能となる。
【発明を実施するための形態】
【００１７】
以下に、本発明の実施形態であるＡｌ含有鋼の連続鋳造方法について説明する。なお、本発明は、以下の実施形態に限定されるものではない。
【００１８】
本実施形態であるＡｌ含有鋼の連続鋳造方法においては、Ａｌを質量比で０．１％以上含有するＡｌ含有鋼からなる鋳片を連続鋳造するものである。
【００１９】
そして、本実施形態であるＡｌ含有鋼の連続鋳造方法においては、鋳型内の溶鋼に作用させる電磁ブレーキ強度Ｂ（Ｇａｕｓｓ）を、鋳型幅Ｗ（ｍｍ）に応じて、関係式：Ｂ≧−１．８×Ｗ＋５５００を満足する値となるように設定している。
さらに、本実施形態であるＡｌ含有鋼の連続鋳造方法においては、鋳型内の溶鋼に対してモールドフラックスを供給し、鋳型壁と凝固殻との間でフラックスフィルムを形成させている。
【００２０】
ここで、本実施形態であるＡｌ含有鋼の連続鋳造方法に用いられるモールドフラックスについて説明する。
このモールドフラックスは、質量比で、ＣａＯを２５％以上６０％以下の範囲内、ＳｉＯ２を１５％以上４５％以下の範囲内、アルカリ金属酸化物の一種以上を０％以上２０％以下の範囲内、Ｆを５％以上２５％以下の範囲内で含有し、その他の成分の合計濃度が２％以上１０％以下の範囲内とされ、ＣａＯのＳｉＯ２に対する質量濃度比（ＣａＯ／ＳｉＯ２）が１．３以上とされた組成を有し、凝固点が１２３０℃以上とされている。すなわち、本実施形態におけるモールドフラックスは、ＳｉＯ２、ＣａＯ、アルカリ金属酸化物、Ｆを主成分とするものとされている。なお、本実施形態におけるモールドフラックスにおいては、溶融速度を調整するために。骨材としてＣ（炭素）が配合されることもある。
ここで、「その他の成分」とは、配合成分に含まれるＦｅ２Ｏ３等の不純物であり、上述のように意図的に添加する「Ｃ」等は含まないものである。
【００２１】
さらに、このモールドフラックスは、モールドフラックスに含まれる各元素又は各化合物Ｍの含有量（質量％）をＷＭと表記した場合において、主成分であるＳｉＯ２、ＣａＯ、アルカリ金属酸化物、Ｆの含有量が、以下の（１）〜（３）式を満足する。
（１）式：０．９０≦ｆ（１）＝（ＣａＯ）ｈ／（ＳｉＯ２）ｈ≦１．９０
（２）式：０．１０≦ｆ（２）＝（ＣａＦ２）ｈ／｛（ＣａＯ）ｈ＋（ＳｉＯ２）ｈ＋（ＣａＦ２）ｈ｝≦０．４０
（３）式：０．００≦ｆ（３）＝｛（アルカリ金属の弗化物）ｈ＋（Ａｌ２Ｏ３）ｈ｝／｛（ＣａＯ）ｈ＋（ＳｉＯ２）ｈ＋（アルカリ金属の弗化物）ｈ＋（Ａｌ２Ｏ３）ｈ｝≦０．４０
ここで、
（ＳｉＯ２）ｈ＝ＷＳｉＯ２
（Ａｌ２Ｏ３）ｈ＝ＷＡｌ２Ｏ３
（ＣａＦ２）ｈ＝（ＷＦ−ＷＬｉ２Ｏ×１．２７−ＷＮａ２Ｏ×０．６１３−ＷＫ２Ｏ×０．４０３）×２．０５
（ＣａＯ）ｈ＝（ＷＣａＯ−（ＣａＦ２）ｈ×０．７１８）
（アルカリ金属の弗化物）ｈ＝ＷＬｉ２Ｏ×１．７４＋ＷＮａ２Ｏ×１．３５＋ＷＫ２Ｏ×１．２３
【００２２】
ここで、上述の（１）式は、モールドフラックスの組成におけるＣａＯ／ＳｉＯ２の質量濃度比を、ｃｕｓｐｉｄｉｎｅ（Ｃａ４Ｓｉ２Ｏ７Ｆ２）における質量濃度比に近似するように規定したものである。すなわち、ｃｕｓｐｉｄｉｎｅ（Ｃａ４Ｓｉ２Ｏ７Ｆ２）の組成におけるＣａＯ／ＳｉＯ２の質量濃度比が（５６×３）／（６０×２）＝１．４であることから、モールドフラックスの組成におけるＣａＯ／ＳｉＯ２の質量濃度比を、１．４を中央値とした上記範囲内に規定しているのである。
（２）式及び（３）式についても、（１）式と同様に、モールドフラックスの組成が、ｃｕｓｐｉｄｉｎｅ（Ｃａ４Ｓｉ２Ｏ７Ｆ２）の組成に近似するようにそれぞれ規定したものである。
【００２３】
なお、上述の（１）〜（３）式で用いられる（ＣａＯ）ｈ，（アルカリ金属の弗化物）ｈ及び（ＣａＦ２）ｈについて、Ｌｉ２Ｏ，Ｎａ２Ｏ，Ｋ２Ｏの質量濃度を用いて規定している理由を以下に示す。
モールドフラックスが溶融した状態の構造は、一般的にイオンの集合体であると考えられる。すなわち、ＣａＦ２やＣａＯ等の化合物原料を配合してモールドフラックスを製造しても、溶融状態では、Ｃａ２＋，Ｆ−，Ｏ２−の各イオンになっていると考えられる。
【００２４】
イオン集合体の状態におけるイオン間の親和性を考慮すると、Ｆイオンは、Ｃａイオンよりも、Ｌｉイオン、Ｎａイオン及びＫイオンに対して、より強い親和性を有しているため、モールドフラックスが溶融した状態では、ＣａＦ２とＬｉ２Ｏ、Ｎａ２Ｏ及びＫ２Ｏとが反応し、ＣａＯが生成することになる。
したがって、弗化物の状態を定量的に把握する場合には、以下の２点を考慮することで精度が向上することになる。
＜１＞  モールドフラックス中のＦは、Ｌｉ，Ｎａ，Ｋと優先的に化合する。
＜２＞  Ｌｉ，Ｎａ，Ｋと化合した後に残存したＦがＣａと化合する。
以上のことから、上述の（１）〜（３）式においては、Ｌｉ２Ｏ，Ｎａ２Ｏ，Ｋ２Ｏの質量濃度を用いて、それぞれの化合物の質量濃度を規定している。
【００２５】
以上のような構成とされた本実施形態であるＡｌ含有鋼の連続鋳造方法によれば、鋳型内の溶鋼に作用させる電磁ブレーキ強度Ｂ（Ｇａｕｓｓ）を、鋳型幅Ｗ（ｍｍ）に応じて、関係式：Ｂ≧−１．８×Ｗ＋５５００を満足する値となるように設定しているので、電磁ブレーキ強度Ｂが十分に確保され、電磁ブレーキによって浸漬ノズルからの溶鋼吐出流の流速を的確に抑制することができ、浸漬ノズルからの溶鋼吐出流が鋳型表面に形成された凝固殻に強く衝突することを抑制でき、凝固殻の厚さ変動を抑制することができる。
【００２６】
また、本実施形態では、モールドフラックスとして、質量比で、ＣａＯを２５％以上６０％以下の範囲内、ＳｉＯ２を１５％以上４５％以下の範囲内、アルカリ金属酸化物の一種以上を０％以上２０％以下の範囲内、Ｆを５％以上２５％以下の範囲内で含有し、その他の成分の合計濃度が２％以上１０％以下の範囲内とされ、ＣａＯのＳｉＯ２に対する質量濃度比が１．３以上とされた組成を有し、さらに凝固点が１２３０℃以上とされたものを用いているので、フラックスフィルムはｃｕｓｐｉｄｉｎｅ（Ｃａ４Ｓｉ２Ｏ７Ｆ２）の結晶相が主体となり、鋳型内を安定して緩冷却でき、凝固殻を均一した厚さで安定して形成することが可能となる。
なお、ＣａＯの含有量は４５％以上５５％以下の範囲内とすることが好ましく、ＳｉＯ２の含有量は２０％以上３５％以下の範囲内とすることが好ましく、アルカリ金属酸化物の一種以上の含有量を合計で０．１％以上１０％以下の範囲内とすることが好ましく、Ｆの含有量を５％以上１５％以下の範囲内とすることが好ましい。また、凝固点は１２３０℃以上であることが好ましい。
【００２７】
さらに、本実施形態では、モールドフラックスが、ＳｉＯ２、ＣａＯ、アルカリ金属酸化物、Ｆを主成分としており、これらの含有量が、上述の（１）〜（３）式を満足しているので、主にｃｕｓｐｉｄｉｎｅ（Ｃａ４Ｓｉ２Ｏ７Ｆ２）からなる結晶相からなるフラックスフィルムを安定して形成することができ、均一な厚みの凝固殻を安定して成長させることが可能となる。
なお、モールドフラックスの組成をさらにｃｕｓｐｉｄｉｎｅの組成に近似させるためには、ｆ（１）が、１．１０≦ｆ（１）≦１．７０の範囲であることが好ましく、ｆ（２）が、０．１５≦ｆ（２）≦０．３０の範囲であることが好ましく、ｆ（３）が、０．０２≦ｆ（３）≦０．２０の範囲であることが好ましい。
【００２８】
したがって、本実施形態であるＡｌ含有鋼の連続鋳造方法によれば、鋳片表面欠陥の発生を抑制し、高品質な鋳片を製造することができる。また、鋳型表面温度の変動が抑制され、ブレイクアウト予知システムの誤作動を防止でき、安定して効率的にＡｌ含有鋼の鋳片を連続鋳造することができる。
【００２９】
以上、本発明の実施形態であるＡｌ含有鋼の連続鋳造方法について具体的に説明したが、本発明はこれに限定されることはなく、その発明の技術的思想を逸脱しない範囲で適宜変更可能である。
【実施例】
【００３０】
以下に、本発明の効果を確認すべく実施した実験結果について説明する。
表１に示す組成のＡｌ含有鋼を、垂直曲げ型連続鋳造機（以下、連鋳機）により鋳造して、熱間圧延用素材のスラブを製造した。連鋳機は２つのストランドから構成され、各ストランドの鋳型は、厚みを２５０ｍｍ、長さ１１００ｍｍとし、幅は表３に示すものとした。
鋳型には、電磁ブレーキを適用した。電磁ブレーキのためのコイル鉄芯の中心を幅中央および、溶鋼表面の高さから下方６００ｍｍの高さに配置した。この電磁ブレーキの強度を、表３に示すように０〜４５００Ｇの範囲で変化させた。なお、関係式：電磁ブレーキ強度Ｂ（Ｇａｕｓｓ）≧−１．８×鋳型幅Ｗ（ｍｍ）＋５５００を満足するか否かを表３に合わせて示す。
【００３１】
溶鋼を鋳型内へ供給する浸漬ノズルには、円筒二孔型を用いて、その二孔の吐出角度を４５°とした。また、溶鋼表面から吐出孔上端までの距離を３１０ｍｍとした。
引き抜き時の潤滑性を得るために鋳型を振動させており、鋳型振動のストロークを６ｍｍとした。
鋳造中、溶鋼表面の高さを鋳型上端から８０ｍｍの位置に一定に制御しながら溶鋼を供給し、鋳造速度は設定値を１．３ｍ／ｍｉｎとした。
そして、モールドフラックスとして、表２に示すモールドフラックスＡ，モールドフラックスＢの２種類を用いた。
【００３２】
１回の鋳造あたりに取鍋１杯２５０ｔｏｎの溶鋼を供して、長さ７０００ｍｍのスラブを各ストランドから５本、合計１０本鋳造した。そして、ストランドごとに、鋳型幅、電磁ブレーキの強度、モールドフラックスを変更し、鋳造結果を比較した。鋳造条件を表３に示す。
【００３３】
スラブ品質は、スラブの表面割れの個数によって評価した。スラブの表面割れは、スラブの両短辺面および両長辺面に生じる個数を目視により計測した。１０本のスラブで割れ個数を計測し、スラブ当たりの割れ個数を算出した。
スラブ品質の評価として、割れ個数が０．５個／スラブ以下のものを「○」、割れ個数が０．５個／スラブを超え、１．０個／スラブ以下のものを「△」、割れ個数が１．０個／スラブを超えるものを「×」と評価した。評価結果を表４に示す。
【００３４】
また、鋳型の溶鋼表面から下方３００ｍｍの位置において、両短辺面の各１か所および、両長辺面の各３か所、全８個所において鋳型銅板中に埋設した熱電対により、鋳造中の鋳型温度を計測し、８個所全部の平均値及び変動幅の最大値を評価した。評価結果を表４に示す。
さらに、温度の計測結果によりブレイクアウト予知システムが作動した場合、その作動した回数を数えた。評価結果を表４に示す。
また、実際の鋳造時の平均鋳造速度を評価した。評価結果を表４に示す。
【００３５】
【表１】
2019155440.tif 000002
【００３６】
【表２】
2019155440.tif 000003
【００３７】
【表３】
2019155440.tif 000004
【００３８】
【表４】
2019155440.tif 000005
【００３９】
本発明の実施例１〜６はいずれも、ブレイクアウト予知システムの作動がなく、鋳造は終始安定していた。また、スラブの表面性状は、一本当たりの割れ個数が０．５個以下であり、良好であった。
モールドフラックスを比較すると、モールドフラックスＢを用いた実施例５と比較して、モールドフラックスＡを用いた実施例６の方が、鋳造中の鋳型温度が低く、緩冷却効果があり、その変動幅は小さく、安定した冷却挙動を示した。その結果、モールドフラックスＡを用いた場合の方が、スラブの表面割れが少なく、スラブ表面性状も良好であった。
【００４０】
これに対して、比較例１〜９では、電磁ブレーキ強度が低いために、短辺面への溶鋼吐出流の衝突強度が大きくなることがあり、鋳造の終盤において１〜１０回、ブレイクアウトの予知システムが作動した。このブレイクアウトの予知システムの作動の度に鋳造速度を低下させたため、平均鋳造速度は０．６〜１．２ｍ／ｍｉｎに低下し、鋳造の能率が低下した。また、平均鋳造速度の低下により、鋳片のコーナー部が過冷却の状態となり、連鋳機内の曲げ部又は矯正部において生じる応力により、その表面に割れが生じた。
【００４１】
以上のことから、本発明によれば、鋳型表面温度の変動及びブレイクアウト予知システムの誤作動を防止するとともに、鋳片の表面欠陥の発生を抑制し、安定して高品質な鋳片を製造可能なＡｌ含有鋼の連続鋳造方法を提供可能であることが確認された。